СПОСОБ ПОЛУЧЕНИЯ МАТЕРИАЛА ДЛЯ ИЗГОТОВЛЕНИЯ МАТЕРИАЛА ДЛЯ ТЕРМОХРОМНЫХ КОНТАКТНЫХ ЛИНЗ

1. Способ получения контактных линз, содержащих по меньшей мере одно термохромное соединение, включающий следующие стадии:
выбор фотоинициатора, поглощающего первую длину волны;
выбор термохромного красителя, демонстрирующего существенное поглощение первой длины волны при воздействии первой температуры на краситель, и кроме того, демонстрирующего снижение поглощающей способности, по меньшей мере, на 80% при первой длине волне и второй температуре;
заливка реакционной смеси в форму; смесь, содержащая по меньшей мере один полимеризуемый мономер, фотоинициатор и термохромное соединение;
выдерживание реакционной смеси до указанной второй температуры, в результате чего снижается способность молярного поглощения термохромного соединения на первой длине волны;
отверждение реакционной смеси при заданной второй температуре для формования термохромной контактной линзы путем воздействия на смесь излучения, включающего первую длину волны.
2. Способ по п.1, в котором первая температура составляет около 25°C, а вторая температура - по меньшей мере около 40°C.
3. Способ по п.1, в котором термохромное соединение представляет собой полимеризуемый фотохромный краситель, который сополимеризуется с по меньшей мере одним полимеризуемым мономером на стадии отверждения смеси.
4. Способ по п.1, в котором термохромное соединение однородно распределяется по всей поверхности контактной линзы.
5. Способ по п.1, в котором термохромное соединение распределяется в центральной круглой области диаметром примерно от 1 мм до 9 мм с центром в геометрическом центре контактной линзы и центральным круглый участок окружен областью, которая практически не содержит термохромного красителя, таким образом создавая контактную линзу только в районе зрачка.
6. Способ по п.1, в котором первая длина волны составляет от 380 нм до 780 нм.
7. Способ по п.1, в котором первая длина волны составляет от 400 нм до 500 нм.
8. Способ по п.1, в котором первая длина волны составляет от 420 нм до 480 нм.
9. Способ по п.1, на стадии выдерживания реакционная смесь нагревается до температуры от 55°C до 75°C.
10. Способ по п.1, в котором на стадии выдерживания реакционная смесь нагревается до температуры от 60°C до 70°C.
11. Способ получения фотохромной контактной линзы, включающий следующие стадии:
выбор фотоинициатора, поглощающего первую длину волны в диапазоне от 420 нм до 480 нм;
выбор термохромного красителя, демонстрирующего существенное поглощение первой длины волны при воздействии температуры 25°C на краситель, и, кроме того, демонстрирует снижение поглощающей способности, по меньшей мере, на 80% при первой длине волны и температуре красителя 70°C;
заливка реакционной смеси на форму; в состав смесь входит по меньшей мере один полимеризуемый силоксановый мономер, фотоинициатор и фотохромный краситель;
нагревание реакционной смеси до температуры от 40°C до 90°C; нагревание приводит к снижению способности красителя молярного поглощения при первой длине волны;
отверждение нагретой реакционной смеси с формованием материала фотохромной контактной линзы путем освещения смеси светом с первой длиной волны.
12. Способ по п.11, в котором термохромный краситель однородно распределяется по всей поверхности контактной линзы.
13. Способ по п.11, в котором термохромный краситель распределяется в центре фотохромной контактной линзы, а центр окружен участком, который практически не содержит термохромного красителя, таким образом создавая контактную линзу только в районе зрачка.
14. Способ получения фотохромной контактной линзы, включающий в себя следующие стадии:
выбор фотоинициатора, поглощающего первую длину волны в диапазоне от 400 нм до 480 нм;
выбор термохромного красителя, демонстрирующего существенное поглощение первой длины волны при воздействии температуры 25°C на краситель, и кроме того, демонстрирует снижение поглощающей способности, по меньшей мере, на 80% при первой длине волны и температуре красителя 80°C;
заливка реакционной смеси на форму; в состав смесь входит по меньшей мере один полимеризуемый силоксановый мономер, фотоинициатор и фотохромный краситель;
нагревание реакционной смеси до температуры от 50°C до 90°C; нагревание приводит к снижению способности красителя молярного поглощения при первой длине волны;
предоставление источника света для отверждения, который включает свет первой длины волны, опуская, по меньшей мере, часть длин волн, которые активируют краситель, нагретый до температуры 80°C;
отверждение нагретой реакционной смеси с формованием материала фотохромной контактной линзы путем освещения смеси светом для отверждения.
15. Способ по п.14, в котором термохромный краситель однородно распределяется по всей поверхности контактной линзы.
16. Способ по п.14, в котором термохромный краситель распределяется в центральной круглой области диаметром примерно от 1 мм до 9 мм с центром в геометрическом центре контактной линзы и центральный круглый участок окружен областью, которая практически не содержит термохромного красителя, таким образом создавая контактную линзу только в районе зрачка.
17. Способ по п.14, в котором часть длин волны, которые опускаются из-за активации красителя, включает все длины волн ниже 400 нм.
18. Способ по п.2, в котором указанная вторая температура составляет по меньшей мере приблизительно 70°C.
19. Способ по п.1, в котором указанное термохромное соединение выбирается из жидких кристаллов, лейкокрасителей, поляризующих покрытий и фотохромных соединений.
20. Способ получения фотохромной контактной линзы, содержащей как минимум одно термохромное соединение, включает следующие стадии:
(a) выбор фотоиницатора, который поглощает при первой длине волны;
(b) выбор термохромного красителя, который демонстрирует значительное поглощение под действием первой длины волны, когда краситель нагрет до первой температуры, и демонстрирует потерю способности поглощения, по меньшей мере, на 80% при воздействии первой длины волны при второй температуре;
(c) заливка в форму контактной линзы смеси термохромного состава, состоящего по меньшей мере из одного термохромного соединения;
(d) заливка в форму контактной линзы реакционной смеси, включающей указанный фотоинициатор и, по меньшей мере, один полимеризуемый компонент;
(e) выдерживание реакционной смеси до заданной второй температуры, приводя к снижению способности молярного поглощения термохромного соединения при воздействии первой длины волны;
(f) отверждение реакционной смеси при заданной второй температуре для формования термохромной контактной линзы путем воздействия на смесь излучением, включающим первую длину волны.
21. Способ по п.20, в котором указанный термохромный состав дополнительно включает по меньшей мере один связующий полимер и по меньшей мере один растворитель.
22. Способ по п.21, в котором указанный связующий полимер, по существу, является нереакционноспособным.
23. Способ по п.22, в котором указанный растворитель испаряется из заданного красящего состава до заливки указанной реакционной смеси.
24. Способ по п.21, в котором термохромный состав включает по меньшей мере полимеризуемый компонент и по меньшей мере один фотоинициатор, который поглощает первую длину волны.
25. Способ по п.24 дополнительно включает следующие стадии:
выдерживание термохромного состава до заданной второй температуры, приводя к снижению способности молярного поглощения термохромного соединения при воздействии первой длины волны; и
отверждение термохромного состава при заданной второй температуре для формования, по меньшей мере, части полимеризованного термохромного слоя путем воздействия на смесь излучением первой длины волны.
26. Способ по п.20 или 25, в котором состав реакционной смеси дополнительно включает второе термохромное соединение, которое может совпадать или не совпадать с указанным первым термохромным соединением.
27. Способ по п.26, в котором второе термохромное соединение отличается от указанного первого термохромного соединения.
28. Способ по п.27, в котором второе термохромное соединение демонстрирует значительную абсорбцию света при первой длине волны, когда краситель нагрет до первой температуры, но демонстрирует, снижение способности к поглощению, по меньшей мере, на 80% под действием первой длины волны при третьей температуре, которая отличается от заданной второй температуры.
29. Способ по п.5, в котором диаметр указанной центральной круглой области составляет от около 4 мм до около 9 мм.
30. Способ по п.5, в котором диаметр указанной центральной круглой области составляет от около 6 мм до около 9 мм.